오 토크 래이브 반응 장치 에 실시 예 1 에서 얻 어 지 는 탈황 정제 중합 로진 을 150 g , 수소 화 촉매 로서 5 % 페러 디 엄 카본 ( 함수율 50 %) 1 . 5 g 및 시클로헥산 150 g 을 넣 어 계내 의 산소 를 제거 한 후 , 계내 를 수소 에서 9 MPa 에 가압 후 , 교반 하 에 240 ℃ 까지 온도 상승 하 고 , 동 온도 로 3 시간 수소 화 반응 을 실시 해 산가 145 . 2 mgKOH / g , 연화점 140 ℃, 색조 ( 하젠 색 수 ) 50 의 무색 중합 로진 을 얻 었 다 . GPC 측정 에 의해 , 그 무색 중합 로진 중 의 중합물 함유 률 은 70 . 3 %, 단량체 ( 정제 로진 의 수소화물 ) 는 27 . 7 %, 분해 물 은 2 . 0 % 인 것 이 인정 되 어 형광 X 선 측정 에 의해 , 그 무색 중합 로진 중 의 유황 량 은 62 ppm 인 것 이 인정 되 었 다